(57)【特許請求の範囲】
【請求項１】
正極と、固体電解質と、負極とを備える固体電解質二次電池において、
前記正極及び／又は負極は、集電体と、結着剤及び複数の電極活物質粒子を主体とし前記集電体上に積層形成される電極合剤層とから構成され、
前記電極活物質粒子の各々が、前記固体電解質および前記集電体の双方と接触している
ことを特徴とする固体電解質二次電池。
【請求項２】
前記電極合剤層の平均層厚が、前記複数の電極活物質粒子の平均粒径に対して±１０％以内であることを特徴とする請求項１記載の固体電解質二次電池。
【請求項３】
前記複数の電極活物質粒子が、厚み方向で重なり無く充填されていることを特徴とする請求項１または請求項２記載の固体電解質二次電池。
【請求項４】
前記固体電解質は、リチウムイオン導電体からなることを特徴とする請求項１から請求項３のいずれか１項記載の固体電解質二次電池。
【請求項５】
前記複数の電極活物質粒子の平均粒径が１０μｍ以上２０μｍ以下であることを特徴とする請求項１から請求項４のいずれか１項記載の固体電解質二次電池。
【発明の詳細な説明】
【０００１】
【発明の属する技術分野】
本発明は、固体電解質電池に関し、特に、固体電解質を利用したリチウム二次電池或いはリチウムイオン二次電池に関するものである。詳しくは、本発明は、電極利用率、サイクル特性、負荷特性に優れた高容量化が実現可能な固体電解質電池に関する。
【０００２】
【従来の技術】
リチウムイオン二次電池は、高エネルギー密度であるため様々な電子機器へ搭載されている。しかしながら、従来のリチウムイオン二次電池は、可燃性の有機溶媒を使用していることから、電池が何らかの原因で破損、破壊した際に漏液等の安全性確保が未だ十分ではない。このような問題点を鑑みて、近年では、固体電解質を使用する固体電解質電池が注目されている。
【０００３】
一般に、固体電解質電池は、例えば、正極及び負極の両電極にリチウムイオン伝導性を有する高分子有機化合物をそれぞれ塗布して両者を重ね合わせる、或いは、正極と負極の両極間に固体電解質フィルムを挟むようにして製造される。さらに、固体電解質が重合可能な官能基を有する有機化合物の場合、上記電池作製の工程で必要に応じて熱重合或いは光重合等の工程を加えることもある。
【０００４】
このような固体電解質電池は、安全性に優れ、また電池自体の小型化、薄型化が可能であり、エネルギー密度にも優れている。
【０００５】
【発明が解決しようとする課題】
ところが、この固体電解質電池においても、次のような電池としての性能に課題が残っている。
【０００６】
すなわち、固体電解質電池の場合、電解質及び電極が共に固体であるため、電解液系電池の場合と比較して、電極界面での電極活物質粒子と固体電解質フィルムとの電気化学的接合性に乏しく、界面インピーダンスが電解液系電池と比較して、著しく高くなり、そのため大きな分極を引き起こして、結果的に電池性能が著しく低下してしまうという問題があった。
【０００７】
そこで、この問題を解決する手段として、固体電解質を電極合剤中にも添加し、固体電解質と電極活物質粒子との接触を大きくするといった、複合電極を用いることが提案されている。
【０００８】
しかしながら、この複合電極を用いる方法では、多くの固体電解質が結着剤としての機能に乏しく、集電体と電極合剤との十分な接着強度を得ることが困難であるため、充放電の繰り返しに伴う電極活物質粒子の膨張・収縮により、電極合剤層の崩壊、更には電極合剤層と集電体との剥がれが生じて、サイクル特性が劣化してしまう問題がある。そのため、この現象を防ぐためには、大量の固体電解質中に電極活物質粒子、導電助剤等を分散させねばならず、結果的に電池容量の低下を招く、あるいは、結着剤として用いた固体電解質の強度を向上させるための架橋処理等の煩雑な工程が必要になるという不都合もある。
【０００９】
そこで、本発明は、従来の実情に鑑みて提案されたものであり、電解質と電極との接触を有効に作りだし、これにより電池特性の大幅な改善がなされた固体電解質電池を提供することを目的とする。
【００１０】
【課題を解決するための手段】
上述した目的を達成する本発明に係る固体電解質二次電池は、正極と、固体電解質と、負極とを備え、前記正極及び／又は負極が、集電体と、結着剤及び複数の電極活物質粒子を主体とし前記集電体上に積層形成される電極合剤層とから構成され、前記電極活物質粒子の各々が、前記固体電解質および前記集電体の双方と接触していることを特徴とするものである。
【００１１】
このように、本発明に係る固体電解質二次電池では、電極活物質粒子の各々の少なくとも一部が固体電解質および集電体の双方と接触することで、電極活物質粒子と固体電解質との界面が良好となる。よって、電子導電パスやリチウムイオン導電パスの双方が全ての電極活物質粒子において良好に形成される。特に、電極合剤層の層厚が複数の電極活物質粒子の平均粒径に対して所定範囲内に規定されることにより、電極合剤層の層厚が複数の電極活物質粒子の粒径と平均的に略同一となるので、均一且つ厚み方向に重なりが無いように電極活物質粒子を電極合剤層中に充填することができる。
【００１４】
したがって、本発明に係る固体電解質二次電池は、負荷特性やサイクル特性に優れた高容量な固定電解質二次電池となる。
【００１５】
【発明の実施の形態】
以下、本発明の具体的な実施の形態について、図面を参照しながら詳細に説明する。図１は、本発明を適用した固体電解質電池１を示す断面図である。
【００１６】
固体電解質電池１は、図１に示すように、直方体状の電極積層体２が一対の直方体状の外装フィルム３により挟持されて密閉されてなる。この外装フィルム３は、例えば、アルミニウム箔等から形成される。
【００１７】
電極積層体２は、薄板状の正極６及び負極９が固体電解質フィルム１０を介して対向配置されてなる。
【００１８】
正極６は、正極集電体４と、結着剤、導電助剤及び正極活物質を主体とする混合体からなる正極合剤層５とが積層形成されてなる。正極集電体４には、その一端部に正極端子１２が接続されている。そして、正極端子１２が外装フィルム３の周縁部一端である封口部３ａにより挟み込まれている。
【００１９】
負極９は、負極集電体７と、結着剤及び負極活物質を主体とする混合体からなる負極合剤層８とが積層形成されてなる。負極集電体７にも、その一端部に負極端子１３が接続されている。そして、負極端子１３が外装フィルム３の周縁部他端である封口部３ｂにより挟み込まれている。
【００２０】
本発明の固体電解質電池１においては、図２に示すように、正極合剤層５の平均層厚Ｔが正極活物質粒子２２の平均粒径Ｌに対して±１０％以内となされる。つまり、上記Ｌ及びＴがＬ×０．９≦Ｔ≦Ｌ×１．１を満足する。このことにより、正極合剤層５の層厚と正極活物質粒子２２の粒径とが平均的に略同一となり、正極活物質粒子２２が固体電解質フィルム１０及び正極集電体４に接触するようになされる。
【００２１】
同様に、本発明の固体電解質電池１においては、図２に示すように、負極合剤層８の平均層厚ｔが負極活物質粒子２３の平均粒径ｌに対して±１０％以内とされる。つまり、上記ｌ及びｔがｌ×０．９≦ｔ≦ｌ×１．１を満足する。このことにより、負極合剤層８の層厚と負極活物質粒子２３の粒径とが平均的に略同一となり、負極活物質粒子２３が固体電解質フィルム１０及び負極集電体７に接触するようになされる。
【００２２】
このように、本発明を適用した固体電解質電池１では、電極合剤層５、８の層厚が電極活物質粒子の平均粒径に対して所定範囲内に規定されることにより、電極合剤層５，８の層厚が電極活物質の粒径と略同一となるので、均一且つ厚み方向に重なりが無いように電極活物質粒子を電極合剤層５、８中に充填することができ、電極合剤層中に固体電解質を混合させるといった複合電極を用いることなく、全ての電極活物質粒子が固体電解質フィルム１０や集電体４，７と接触し、電極活物質と固体電解質フィルム１０との界面が良好となる。
【００２３】
しかも、本発明を適用した固体電解質電池１では、電極活物質粒子が集電体４，７に接触するように形成し、両電極間に固体電解質フィルム１０を形成するので、電子導電パスやリチウムイオン導電パスの双方が全ての電極活物質粒子において良好に形成され、電極合剤層中に固体電解質を混合させるといった複合電極を用いることなく、負荷特性に優れた固体電解質二次電池を提供することが可能となる。
【００２４】
したがって、本発明では、負荷特性やサイクル特性に優れた高容量な固定電解質二次電池を提供することが可能となる。
【００２５】
なお、本発明では、正極合剤層と負極合剤層の少なくとも何れか一方の層厚を対応する電極活物質の平均粒径に対して所定範囲内とすることにより効果を発揮することが可能であるが、勿論、上述したように正極合剤層５及び負極合剤層８の両方についてこれらの層厚が電極活物質の平均粒径に対して所定範囲内となされている方がより効果的であることは言うまでもない。
【００２６】
なお、本発明の正極及び負極集電体４，７としては、例えば、アルミニウム、ニッケル、ステンレス、チタン或いは銅等の金属箔もしくは金属板を使用することが可能である。
【００２７】
本発明に用いる正極活物質としては、特に制限を有するものではないが、リチウム二次電池用として公知のものを使用することが可能である。例えば、ＬｉＣｏＯ2、ＬｉＭｎＯ2、ＬｉＮｉＯ2、ＬｉＶＯ2、ＬｉＴｉＯ2、ＬｉＣｏ0.88Ｎｉ0.2Ｏ2、ＬｉＭｎ2Ｏ4、ＴｉＳ2、ＭｏＳ2、ＦｅＳ2、ＦｅＳ等が挙げられるが、これらに限定されるものではない。また、さらに高精度に分級処理を施したものであっても良い。
【００２８】
本発明に用いる負極活物質としては、リチウム金属、或いはリチウムの吸蔵・脱離の可能なリチウム合金の他に、リチウムの吸蔵・脱離の可能な炭素材料等が挙げられる。この炭素材料としては、例えば、天然黒鉛、メソフェーズピッチ黒鉛化物炭素繊維、活性炭素、カーボンブラック等の全ての炭素材料が使用可能であるが、中でも粒状黒鉛が好ましい。また、さらに高精度に分級処理を施したものであっても良い。
【００２９】
本発明の正極合剤層５及び負極合剤層８に用いる結着剤としては、例えば、ポリビニリデンフルオライド等が挙げられる。このように、本発明では、結着性に優れたポリビニリデンフルオライド等の結着剤を用いることができるため、サイクルに伴う電極の剥がれ防止が可能となり、サイクル特性の向上を図ることができる。また、正極合剤層５及び負極合剤層８を形成する際に用いる溶剤としては、例えば、Ｎ−メチルピロリドン等が挙げられる。
【００３０】
本発明における固体電解質フィルム１０は、電解質と高分子とを含有する固体電解質からなり、正極６と負極９とを分離する。上記電解質としては、例えば、ＬｉＣｏＯ4、ＬｉＰＦ6、ＬｉＢＦ4、ＬｉＡｓＦ6、ＬｉＡｌＣｌ4、ＬｉＣＦ3ＳＯ3、ＬｉＮ（ＣＦ3ＳＯ2）2、ＬｉＣＦ3等のリチウム二次電池用として公知な電解質塩が挙げられる。上記高分子としては、例えば、ポリエチレンオキシド、オリゴオキシエチレン側鎖を有するポリエーテル共重合体、またはその他架橋ネットワーク構造を有するポリエーテル共重合体を用いることができる。さらに、これらのものを単独もしくは二種以上の併用をしても良い。二種以上の組み合わせとする場合、重合形態はブロック重合、ランダム重合を問わず何れの重合形態であっても構わない。架橋ネットワーク構造を有する化合物、例えば、ポリアクリロニトリル或いはポリビニリデンフルオライド等と有機溶媒との組み合わせからなるゲル電解質等の半固体状電解質も用いることができる。
【００３１】
また、高分子に限らず、Ｌｉ3Ｎに代表されるようなセラミックス系、ガラス−セラミックス系、ガラス系等の無機固体電解質でもよい。
【００３２】
また、これらの固体電解質には、必要に応じて添加剤を添加しても良い。
【００３３】
なお、本発明を適用した固体電解質電池１として薄型電池を取り挙げたが、本発明を適用した固体電解質電池１はこれに限られるものではなく、角型、コイン型、ボタン型等の種々の形状に適用することが可能である。
【００３４】
【実施例】
以下、本発明の具体的な実施例について実験結果に基づいて説明する。ここでは、正極側及び負極側分離膜の膜厚が電池の特性に及ぼす影響を評価するために、以下に示すようなリチウム２次電池を作製した。
【００３５】
実施例１
先ず、以下のようにして正極を作製した。始めに、正極活物質として平均粒径２０μｍのＬｉＣｏＯ2を、導電剤として黒鉛粉末を、結着剤としてポリビニリデンフルオライドをそれぞれ９１：６：３の重量比で量り取り、Ｎ−メチルピロリドン中に混合して十分攪拌して正極合剤を調整する。その後、厚さ２０μｍのアルミニウム箔からなる正極集電体上に、この正極合剤をＬｉＣｏＯ2粒子が厚み方向で重なり無く且つ均一となるように塗布乾燥させ、プレスして正極を得た。このときの正極合剤層の塗布厚は２０μｍであった。また、塗布密度は２．３１ｇ／ｃｍ3であった。
【００３６】
次に、以下のようにして固体電解質フィルムを作製した。始めに、分子量約１万を有するポリエチレンオキシド２．６４ｇとＬｉＣｌＯ4０．５３ｇとをアセトニトリル中に溶解させ均一溶液を得た後、上記の正極合剤層上に塗布し乾燥させて、固体電解質フィルムを形成した。このときの固体電解質フィルムの塗布厚は７０μｍであった。
【００３７】
次に、以下のようにして負極を作製した。用意した厚さ１０μｍの銅箔からなる負極集電体上に、１００μｍ厚のリチウム金属を圧着させて負極を得た。
【００３８】
そして、以上のようにして得られた正極と負極とを固体電解質フィルムを介して対向させることにより、最終的に図１に示すような薄型リチウム二次電池を作製した。
【００３９】
比較例１
先ず、以下のようにして正極を作製した。始めに、正極活物質として平均粒径５μｍのＬｉＣｏＯ2を、導電剤として黒鉛粉末を、結着剤としてポリビニリデンフルオライドをそれぞれ９１：６：３の重量比で量り取り、Ｎ−メチルピロリドン中に混合して十分攪拌して正極合剤を調整する。その後、厚さ２０μｍのアルミニウム箔からなる正極集電体上に、この正極合剤をＬｉＣｏＯ2粒子が厚み方向で重なり無く且つ平面方向に均一となるように塗布し乾燥させ、プレスして正極を得た。このときの正極合剤層の塗布厚は２０μｍであった。また、塗布密度は２．３８ｇ／ｃｍ3であった。
【００４０】
以上のように正極を作製した以外は、実施例１と同様にして、固体電解質フィルム及び負極を作製し、薄型リチウム二次電池を作製した。
【００４１】
＜電池の充放電特性の評価＞
以上のようにして得た実施例１及び比較例１のリチウム二次電池を、充電電圧４．２Ｖ、放電電圧３．０Ｖ、充放電電流０．２ｍＡとして充放電を繰り返し行い２サイクル目の放電容量を基準にし、同じ電池を充放電電流０．４ｍＡ、０．８ｍＡで充放電した時のそれぞれの放電容量から電極の利用率を換算して求めた。その結果を表１に示す。
【００４２】
【表１】
0004352475.tif 000002
【００４３】
表１の結果から明らかなように、正極合剤層の平均層厚が正極活物質粒子の平均粒径に対して±１０％以内となされた実施例１の電池は、正極合剤層の平均層厚が正極活物質粒子の平均粒径に対して上記の範囲内となされていない比較例１と比べて、電極の利用率が格段に優れていることが分かった。
【００４４】
このように、正極合剤層の平均層厚が正極活物質粒子の平均粒径に対して所定範囲内にされることにより、正極活物質と固体電解質及び集電体との接触が改善され、電池利用率が向上することが分かった。
【００４５】
実施例２
先ず、実施例１と同様にして、正極及び固体電解質フィルムを作製した。
【００４６】
次に、負極活物質として平均粒径１０μｍの粒状黒鉛、結着剤としてポリビニリデンフルオライドをそれぞれ９０：１０の割合でＮ−メチルピロリドン中で十分攪拌して負極合剤を調整した。その後、厚さ１０μｍの銅箔からなる負極集電体上に、この負極合剤を黒鉛粒子が厚み方向で重なり無く且つ平面方向に均一となるように塗布し乾燥させ、プレスして負極を得た。このときの負極合剤層の塗布厚は１０μｍであった。
【００４７】
そして、以上のようにして得られた正極と負極とを固体電解質フィルムを介して対向させることにより、最終的に図１に示すような薄型リチウム二次電池を作製した。
【００４８】
比較例２
正極及び固体電解質を比較例１と同様にして作製し、実施例２と同様にして薄型リチウム二次電池を作製した。
【００４９】
＜電池の充放電特性の評価＞
以上のようにして得た実施例２及び比較例２のリチウム二次電池を、充電電圧４．２Ｖ、放電電圧３．０Ｖ、充放電電流０．２ｍＡとして充放電を繰り返した時の各サイクルにおける放電容量を測定し、サイクル特性を評価した。その結果を図３に示す。
【００５０】
図３の結果から明らかなように、正極及び負極において正極合剤層及び負極合剤層の層厚が正極活物質及び負極活物質の粒径に対して所定の範囲内に規定されている実施例２は、正極合剤層及び負極合剤層の層厚が正極活物質及び負極活物質の粒径に対して所定の範囲内となされていない比較例２と比較して、サイクル特性が優れていることが分かった。
【００５１】
このように、正極合剤層や負極合剤層の平均層厚が正極活物質や負極活物質の平均粒径に対して規定されることにより、正極活物質や負極活物質と固体電解質及び集電体との接触が改善され、サイクル特性が向上することが分かった。
【００５２】
【発明の効果】
以上詳細に説明したように、本発明に係る固体電解質電池では、電極合剤層の層厚が電極活物質粒子の平均粒径に対して所定範囲内に規定されることにより、電極合剤層の層厚が電極活物質粒子の粒径と平均的に略同一となるので、均一且つ厚み方向に重なりが無いように電極活物質粒子を電極合剤層中に充填することができ、全ての電極活物質粒子が固体電解質や集電体と接触し、電極活物質と固体電解質との界面が良好となる。
【００５３】
しかも、本発明に係る固体電解質電池では、電極活物質粒子が集電体に接触するように形成し、両電極間に固体電解質を形成するので、電子導電パスやリチウムイオン導電パスの双方が全ての電極活物質粒子において良好に形成される。
【００５４】
したがって、本発明に係る固体電解質電池は、負荷特性やサイクル特性に優れた高容量な固定電解質二次電池となる。
【図面の簡単な説明】
【図１】本発明を適用した固体電解質電池の一例を示す断面図である。
【図２】図１中の範囲Ｘを拡大して示す断面図である。
【図３】サイクル特性の評価結果を示す図である。
【符号の説明】
１  固体電解質電池、  ２  電極積層体、  ３  外装フィルム、  ４  正極集電体、  ５  正極合剤層、  ６  正極、  ７  負極集電体、  ８  負極合剤層、９  負極、  １０  固体電解質フィルム
【図１】
0004352475.tif 000003
【図２】
0004352475.tif 000004
【図３】
0004352475.tif 000005